【手続補正書】
【提出日】令和1年7月19日(2019.7.19)
【手続補正１】
【補正対象書類名】明細書
【補正対象項目名】０１０９
【補正方法】変更
【補正の内容】
【０１０９】
本開示を通して、範囲が提供される。範囲に包含される各離散値も含まれることが想定される。更に、明白に開示された範囲に包含される各離散値によって形成され得る範囲は、等しく想定される。
以下、本発明の好ましい実施形態を項分け記載する。
実施形態１
遷移金属アダマンタンカルボン酸塩の調製方法であって、前記方法が、
遷移金属水酸化物と少なくとも１つのカルボン酸部分を有するダイヤモンドイド化合物を混合して、反応混合物を形成する工程であって、Ｍは、遷移金属である、形成する工程と、
前記反応混合物を、ある反応温度で、ある反応時間水熱処理して、前記遷移金属アダマンタンカルボン酸塩を形成する工程と、
を含む、方法。
実施形態２
前記ダイヤモンドイド化合物が１−アダマンタンカルボン酸であり、前記遷移金属水酸化物が式Ｍ（ＯＨ）２（式中、Ｍは、Ｃｏ、Ｃｕ及びＮｉから選択される）を有する、実施形態１に記載の方法。
実施形態３
前記遷移金属水酸化物及び前記１−アダマンタンカルボン酸が、０．５：１〜１．０：１の前記反応混合物中のＭ２＋対１−アダマンタンカルボン酸の比を提供する量で混合される、実施形態２に記載の方法。
実施形態４
前記遷移金属水酸化物がＣｏ（ＯＨ）２であり、前記反応温度が１１０℃である、実施形態１に記載の方法。
実施形態５
前記遷移金属水酸化物がＮｉ（ＯＨ）２であり、前記反応温度が１５０℃である、実施形態１に記載の方法。
実施形態６
前記遷移金属水酸化物がＣｕ（ＯＨ）２であり、前記反応温度が１１０℃である、実施形態１に記載の方法。
実施形態７
前記反応温度が１００℃〜１８０℃である、実施形態１に記載の方法。
実施形態８
ナノ複合材料の調製方法であって、前記方法が、
遷移金属アダマンタンカルボン酸塩を熱分解して、前記ナノ複合材料を形成する工程を含み、
前記遷移金属アダマンタンカルボン酸塩が、
遷移金属水酸化物と少なくとも１つのカルボン酸部分を有するダイヤモンドイド化合物を混合して、反応混合物を形成することであって、Ｍは、遷移金属である、形成することと、
前記反応混合物を、ある反応温度で、ある反応時間水熱処理して、前記遷移金属アダマンタンカルボン酸塩を形成することと、
によって調製される、方法。
実施形態９
前記遷移金属アダマンタンカルボン酸塩を熱分解する工程が、前記遷移金属アダマンタンカルボン酸塩を、空気中で、ある分解温度で、ある分解時間加熱する工程を含む、実施形態８に記載の方法。
実施形態１０
前記分解温度が少なくとも４５０℃である、実施形態９に記載の方法。
実施形態１１
前記ナノ複合材料が、炭素担持体上に分散された遷移金属酸化物粒子を含む、実施形態９に記載の方法。
実施形態１２
前記ナノ複合材料が、前記ナノ複合材料の総重量を基準として、７０重量％〜８０重量％の金属酸化物及び２０重量％〜３０重量％の炭素を含む、実施形態８に記載の方法。
実施形態１３
前記遷移金属アダマンタンカルボン酸塩がＣｏ−ＡＣを含む、実施形態８に記載の方法。
実施形態１４
前記ナノ複合材料が、マイクロポーラスマトリックス及び酸化コバルトの微結晶子を含む、実施形態１３に記載の方法。
実施形態１５
前記遷移金属アダマンタンカルボン酸塩がＮｉ−ＡＣを含む、実施形態８に記載の方法。
実施形態１６
前記ナノ複合材料が、多孔質ナノウィスカーとして構成されたＮｉＯの微結晶子を含む、実施形態１５に記載の方法。
実施形態１７
前記遷移金属アダマンタンカルボン酸塩がＣｕ−ＡＣを含む、実施形態８に記載の方法。
実施形態１８
前記ナノ複合材料が、炭素シート及び炭素シート上に担持された酸化銅のナノ粒子を含む、実施形態１７に記載の方法。
実施形態１９
前記酸化銅が、ＣｕＯ、Ｃｕ２Ｏ、またはＣｕＯとＣｕ２Ｏの混合物を含む、実施形態１８に記載の方法。
実施形態２０
触媒系であって、
（ａ）遷移金属アダマンタンカルボン酸塩であって、
遷移金属水酸化物と少なくとも１つのカルボン酸部分を有するダイヤモンドイド化合物を混合して、反応混合物を形成することであって、Ｍは、遷移金属である、形成することと、
前記反応混合物を、ある反応温度で、ある反応時間水熱処理して、前記遷移金属アダマンタンカルボン酸塩を形成することと、によって調製された、遷移金属アダマンタンカルボン酸塩、
（ｂ）ナノ複合材料であって、
（ａ）の前記遷移金属アダマンチン（ａｄａｍａｎｔｉｎｅ）カルボン酸塩を熱分解して、前記ナノ複合材料を形成することによって調製された、ナノ複合材料、または
（ｃ）（ａ）と（ｂ）の混合物、を含む、触媒系。
【手続補正２】
【補正対象書類名】特許請求の範囲
【補正対象項目名】全文
【補正方法】変更
【補正の内容】
【特許請求の範囲】
【請求項１】
遷移金属アダマンタンカルボン酸塩の調製方法であって、前記方法が、
遷移金属水酸化物と少なくとも１つのカルボン酸部分を有するダイヤモンドイド化合物を混合して、反応混合物を形成する工程であって、Ｍは、遷移金属である、形成する工程と、
前記反応混合物を、ある反応温度で、ある反応時間水熱処理して、前記遷移金属アダマンタンカルボン酸塩を形成する工程と、
を含む、方法。
【請求項２】
前記ダイヤモンドイド化合物が１−アダマンタンカルボン酸であり、前記遷移金属水酸化物が式Ｍ（ＯＨ）２（式中、Ｍは、Ｃｏ、Ｃｕ及びＮｉから選択される）を有する、請求項１に記載の方法。
【請求項３】
前記遷移金属水酸化物及び前記１−アダマンタンカルボン酸が、０．５：１〜１．０：１の前記反応混合物中のＭ２＋対１−アダマンタンカルボン酸の比を提供する量で混合される、請求項２に記載の方法。
【請求項４】
前記遷移金属水酸化物がＣｏ（ＯＨ）２であり、前記反応温度が１１０℃である、請求項１に記載の方法。
【請求項５】
前記遷移金属水酸化物がＮｉ（ＯＨ）２であり、前記反応温度が１５０℃である、請求項１に記載の方法。
【請求項６】
前記遷移金属水酸化物がＣｕ（ＯＨ）２であり、前記反応温度が１１０℃である、請求項１に記載の方法。
【請求項７】
前記反応温度が１００℃〜１８０℃である、請求項１に記載の方法。
【請求項８】
ナノ複合材料の調製方法であって、前記方法が、
遷移金属アダマンタンカルボン酸塩を熱分解して、前記ナノ複合材料を形成する工程を含み、
前記遷移金属アダマンタンカルボン酸塩が、
遷移金属水酸化物と少なくとも１つのカルボン酸部分を有するダイヤモンドイド化合物を混合して、反応混合物を形成することであって、Ｍは、遷移金属である、形成することと、
前記反応混合物を、ある反応温度で、ある反応時間水熱処理して、前記遷移金属アダマンタンカルボン酸塩を形成することと、
によって調製される、方法。
【請求項９】
前記遷移金属アダマンタンカルボン酸塩を熱分解する工程が、前記遷移金属アダマンタンカルボン酸塩を、空気中で、ある分解温度で、ある分解時間加熱する工程を含む、請求項８に記載の方法。
【請求項１０】
前記分解温度が少なくとも４５０℃である、請求項９に記載の方法。
【請求項１１】
前記ナノ複合材料が、炭素担持体上に分散された遷移金属酸化物粒子を含む、請求項９に記載の方法。
【請求項１２】
前記ナノ複合材料が、前記ナノ複合材料の総重量を基準として、７０重量％〜８０重量％の金属酸化物及び２０重量％〜３０重量％の炭素を含む、請求項８に記載の方法。
【請求項１３】
前記遷移金属アダマンタンカルボン酸塩がＣｏ−ＡＣを含む、請求項８に記載の方法。
【請求項１４】
前記ナノ複合材料が、マイクロポーラスマトリックス及び酸化コバルトの微結晶子を含む、請求項１３に記載の方法。
【請求項１５】
前記遷移金属アダマンタンカルボン酸塩がＮｉ−ＡＣを含む、請求項８に記載の方法。
【請求項１６】
前記ナノ複合材料が、多孔質ナノウィスカーとして構成されたＮｉＯの微結晶子を含む、請求項１５に記載の方法。
【請求項１７】
前記遷移金属アダマンタンカルボン酸塩がＣｕ−ＡＣを含む、請求項８に記載の方法。
【請求項１８】
前記ナノ複合材料が、炭素シート及び炭素シート上に担持された酸化銅のナノ粒子を含む、請求項１７に記載の方法。
【請求項１９】
前記酸化銅が、ＣｕＯ、Ｃｕ２Ｏ、またはＣｕＯとＣｕ２Ｏの混合物を含む、請求項１８に記載の方法。
【請求項２０】
触媒系であって、
（ａ）遷移金属アダマンタンカルボン酸塩であって、
遷移金属水酸化物と少なくとも１つのカルボン酸部分を有するダイヤモンドイド化合物を混合して、反応混合物を形成することであって、Ｍは、遷移金属である、形成することと、
前記反応混合物を、ある反応温度で、ある反応時間水熱処理して、前記遷移金属アダマンタンカルボン酸塩を形成することと、によって調製された、遷移金属アダマンタンカルボン酸塩、
（ｂ）ナノ複合材料であって、
（ａ）の前記遷移金属アダマンタンカルボン酸塩を熱分解して、前記ナノ複合材料を形成することによって調製された、ナノ複合材料、または
（ｃ）（ａ）と（ｂ）の混合物、を含む、触媒系。